합성 예 11 에서 합성 한 중합체 ( A 11 ) 를 10 . 0 g , 테트라 부틸 암모늄 아이 오다 이드 0 . 4 g , 25 % 수산화 나트륨 수용액 12 . 1 g , 톨루엔 50 g , 테트라 히 드로 푸란 50 g 을 질소 분위기 하 , 내부 온도 50 ℃ 에서 균 일 분 산액 으로 하 였 다 . 알릴 브로마이드 9 . 2 g 을 천천히 적하 하 고 , 내부 온도 50 ℃ 에서 24 시간 동안 반응 을 행하 였 다 . 실온 까지 냉각 시킨 후 , 톨루엔 100 g 을 첨가 하 고 , 수층 을 제거 하 였 다 . 또한 유기 층 을 3 . 0 % 질산 수용액 50 g 으로 2 회 , 순수 50 g 으로 5 회 세정 을 행하 고 , 유기 층 을 감압 건고 시켰 다 . 잔사 에 THF 40 g 을 첨가 하 고 , 메탄올 150 g 으로 폴리머 를 재침 시켰 다 . 침강 한 폴리머 를 여과 로 분별 하 고 , 메탄올 100 g 으로 2 회 세정 을 행하 여 회수 하 였 다 . 회수 한 폴리머 를 70 ℃ 에서 진공 건조 시킴 으로써 ( A 12 ) 를 얻 었 다 . GPC 에 의해 중량 평균 분자량 ( Mw ) , 분산도 ( Mw / Mn ) 를 구한 결과 , Mw = 3020 , Mw / Mn = 2 . 43 였 다 .